(57)【特許請求の範囲】
【請求項１】
ポリアミド樹脂、ハロゲン化難燃剤、アンチモン相乗剤、充填剤及びエチレンとエチルアクリレートまたはメタクリレートとのコポリマーを含有する難燃性成形樹脂組成物であって、
前記充填剤は、５〜３０重量％のガラス繊維と、３〜３０重量％のタルクと、０．５〜２０重量％の酸性ピロ燐酸金属塩とからなり、ただし、これらの重量％は前記成形樹脂組成物の合計重量に基づくものであり、
前記充填剤含有分が、前記組成物の合計重量の１０〜５０％を占め、
前記エチレンとエチルアクリレートまたはメタクリレートとのコポリマーは、前記成形樹脂組成物の合計重量の３〜７重量％の範囲で、前記組成物から成形された物品の電気的特性を改善するための有効量存在し、その成形された物品のトラッキング指数（ＣＴＩ）は４００ボルトより大きい、
電気的特性の向上した難燃性成形樹脂組成物。
【請求項２】
難燃性がＵｎｄｅｒｗｒｉｔｅｒｓ  Ｌａｂｏｒａｔｏｒｉｅｓ  Ｔｅｓｔ  Ｎｏ．９４によりＶ−１である、請求項１記載の難燃性成形樹脂組成物。
【請求項３】
前記難燃剤がポリ（ハロアリールメタクリレート）、ハロゲン化ポリスチレン又はポリ（ハロアリールアクリレート）難燃剤である、請求項１記載の難燃性成形樹脂組成物。
【請求項４】
請求項１記載の難燃性成形樹脂組成物から成形された物品。
【発明の詳細な説明】
【０００１】
発明の分野
本発明は改善された電気的特性を有する難燃性成形樹脂組成物に係わる。
発明の背景
ポリアミド−６，６のような樹脂は強度、耐溶剤性等の多くの優れた特性のために成形組成物中に使用されている。良好な電気的特性が要求される用途では、成形部品は放電への露出あるいは表面における過度の漏電への露出のような過酷な条件に曝される可能性がある。このような条件下では成形部品が難燃性を有することのみならず、成形部品が高電圧への露出における炭化に対しての高度の抵抗性即ち良好な耐トラッキング性および放電に対する高度の抵抗性を有することをも要求される。
【０００２】
しかしながら、難燃性とされたポリアミド樹脂は難燃性にされていないこの樹脂に比べて耐トラッキング性に乏しいということが問題であった。Giroud-Abel に対する米国特許4,559,372 は（ｉ）ポリアミド、（ii）耐火量の赤燐および（iii ）有効量の少なくとも一種のランタニド化合物を含む組成物が改善された電気的特性を有すると記載している。そこに述べられている他の物質には改善されたアーク抵抗のために導入される酸化第二銅および酸化カドミウムが含まれている。この米国特許の焦点は赤燐の利用にある。
【０００３】
それ故に、ガラス繊維ポリアミド組成物、特に難燃性ポリアミド組成物の耐トラッキング性を高めることのできる別の成分を提供することが望ましい。
発明の要約
本発明の目的は改善された電気的特性を有する、難燃性とされ、強化されたポリアミド樹脂成形組成物並びにこれから成形された物品を提供することである。
【０００４】
本発明の別の目的は難燃性とされたポリアミド樹脂成形物品および電気引出し口、回路遮断器、スイッチ、ヒューズホルダ、ランプソケット、ディストリビュータキャップまたは点火コイルのような成形電気デバイスに適した成形組成物を提供することである。
本発明によれば、ポリアミド、難燃量のハロゲン化難燃剤、繊維状ガラスおよび／または鉱物質充填剤、および電気的特性を改善するための有効量のピロ／ポリ燐酸塩を含んだ、電気的特性特に耐トラッキング性の向上された難燃性成形樹脂組成物が提供される。このピロ／ポリ燐酸塩はピロ燐酸金属塩、ポリ燐酸金属塩、酸性ピロ燐酸金属塩または酸性ポリ燐酸金属塩でよい。
【０００５】
本発明の別の観点によれば、電気的特性を増強するためにこの組成物中に、ピロ／ポリ燐酸塩に加えて、オレフィンポリマーが含まれる。
好適な実施の態様の記述
本発明の原則に従えば、組成物が電気デバイスに適しそして改善されたトラッキング指数（Comparative Tracking Index :ＣＴＩ）を有するように成分の組合せが選択される。ＣＴＩは典型的にはUL-746A又はASTM-D3638-85又はIEC-112-3rd 刊行物に従い測定される。この試験法は電気的応力下で水または周囲からのその他の汚染物質に暴露されたときの表面トラッキングに対する感受性に関して固体電気絶縁材料の相対的挙動を表示することが意図されている。この方法は合成樹脂成形物を試験するのに殊に適している。トラッキング指数（この試験法に規定された条件下で測定される、試験標本への５０滴の電解質の滴下により故障を生ずる電圧）が材料のトラッキングに対する感受性の尺度として使用される。
【０００６】
好ましくは最終組成物のＣＴＩは約４００ボルト以上であり、より好ましくは約４５０ボルトより大きい。典型的にはニートのポリアミド６，６は約５００乃至約６００ボルトのＣＴＩ値を有するが、しかし難燃剤およびガラス繊維を添加するとＣＴＩ値は約２７５乃至３５０ボルトに減少する傾向がある。それ故に、所望の難燃性および機械的特性を損なわずに最終組成物のＣＴＩを高めるように残りの成分を選択することが望ましい。
【０００７】
好ましくは、望ましい難燃性はUnderwriters Laboratories Test No. 94 によりＶ−０である。高いＣＴＩおよび難燃性の他に、重要な特性として良好な機械的特性、良好な加工性即ち短い成形サイクル時間、良好な流れおよび良好な絶縁特性が含まれる。難燃剤およびガラス繊維のような強化用物質は望ましくはそれぞれ難燃特性および強度特性を高めるために樹脂中に別個の成分として存在する。
【０００８】
本発明の原則に従えば、樹脂組成物はピロ燐酸金属塩、ポリ燐酸金属塩、酸性ピロ燐酸金属塩、酸性ポリ燐酸金属塩並びにこれらの混合物からなる群から選ばれるピロ／ポリ燐酸塩を含む。好ましくはこのピロ／ポリ燐酸塩は式（Ｉ）
（Ｉ）              ＭzxＨyＰnＯ3n+1
（式中、Ｍは金属であり、ｘは１〜１２の数であり、ｙは０〜１２の数であり、ｎは２〜１０の数であり、ｚは１〜５の数であり、そして（ｘｚ）＋ｙの合計はｎ＋２に等しい）を有する。Ｍは好ましくは周期律表第ＩＡ、IIＡ、ＩＢまたはIIＢ族の金属であり、より好ましくはナトリウムまたはカリウムである。
【０００９】
このような化合物には例えば式Ｎａ3ＨＰ2Ｏ7；Ｋ2Ｈ2Ｐ2Ｏ7；ＫＮａＨ2Ｐ2 Ｏ7およびＮａ2Ｈ2Ｐ2Ｏ7のピロ燐酸塩、Ｎａ3Ｈ2Ｐ3Ｏ10あるいはヘキサメタ燐酸ナトリウムＮａ8Ｐ6Ｏ19が含まれる。代表的には、ピロ／ポリ燐酸金属塩は水和物でありそして粉末形態であることができる。酸性ピロ燐酸ナトリウムが最も好ましい。
【００１０】
ピロ／ポリ燐酸塩は耐トラッキング性を向上するのに有効な量であるが、しかし成形組成物の他の必須な特性が実質的に低下されないような量にて、難燃性成形組成物に添加される。好ましくは、最終組成物はＣＴＩを改善するために約０．５乃至約４０、より好ましくは約０．５乃至約２０％のピロ／ポリ燐酸塩を含んでいる。
【００１１】
更に、ＣＴＩの増強をもたらすためにオレフィンタイプのポリマーを添加できることが分かった。代表的なオレフィンタイプのポリマーはオレフィンの付加ポリマーである。適当なオレフィンにはエチレン、プロピレン、ブチレン、ヘキセン、オクテンあるいはこれらの組合せが含まれる。
ポリオレフィンは高密度ポリエチレン（ｄ＝＞０．９４）、低密度ポリエチレン（ｄ＝約０．９２）、線状低密度ポリエチレン（ｄ＝０．９１６〜０．９４０）、あるいはポリプロピレンであることができる。オレフィンポリマーは、エチレン−プロピレンあるいはエチレン−ブチレンコポリマー、および例えばアクリル酸、メタクリル酸、アクリルエステル、メタクリルエステル、アルキルビニルエステル等から誘導された酸またはエステル構造単位を約５〜２５重量％、好ましくは１０〜２５重量％含有するコポリマーを含めたコポリマーでよい。最も好ましいのはエチレンとエチルアクリレートまたはメタクリレートとのコポリマーである。
【００１２】
好ましくは、オレフィンタイプのポリマーはＣＴＩを改善する有効量として最終組成物中にこの組成物の約１乃至約１０、より好ましくは約３乃至約７重量％の量含まれる。
本発明の樹脂組成物中にはピロ／ポリ燐酸塩と共に耐トラッキング性を向上する働きをする鉱物質充填剤物質が含まれる。好ましい鉱物質充填剤はＣＴＩを高める。代表的な鉱物質充填剤には硫酸金属塩、雲母、アルミノ珪酸塩およびアルミノマグネシウム珪酸塩のような粘土、タルク、ガラスフレーク、ウォラストナイト、二酸化チタンのような金属酸化物、硫化亜鉛、粉砕石英等が含まれる。好適な鉱物質充填剤はタルク、粘土および硫酸金属塩である。代表的な珪酸塩はウォラストナイトのような珪酸カルシウム、細粒状鉱物質カオリナイトからなる粘土物質であるカオリンのような珪酸アルミニウム、タルクとして知られる水化珪酸マグネシウム、シリカおよびアルミナタイプの鉱物質物質および水和アルミノ珪酸塩物質である雲母が含まれる。粘土は式Ａｌ2Ｏ3ＳｉＯ2・ｘＨ2Ｏにより一般化されている水化珪酸アルミニウムである。タルクが好ましい鉱物質充填剤である。
【００１３】
硫酸金属塩並びにそれらの水和物は好ましい鉱物質充填剤である。好ましい硫酸金属塩は周期律表第ＩＡおよびIIＡ族の金属の硫酸塩であり、硫酸バリウム、硫酸カルシウムおよび硫酸マグネシウムが好ましい。
毒性がなくそして希釈された酸に不溶である硫酸バリウムが特に好ましい。硫酸バリウムは天然産のバライトの形態あるいは周知の合成技術を使用して合成により誘導された硫酸バリウムとしてでよい。粒度は０．５〜５０ミクロン、好ましくは１〜１５ミクロンの範囲でよく最も好ましくは８ミクロンである。
【００１４】
殆どの用途では、ピロ／ポリ燐酸塩、鉱物質充填剤およびガラス繊維のような強化用物質が充填剤物質を構成し、そして組成物の合計重量％の望ましくは５〜７０％そして好ましくは１０〜５０％を占める。組成物の合計重量に基づき、強化用物質は好ましくは５〜３０重量％の量で存在し、鉱物質充填剤は３〜３０重量％の量で存在しそしてピロ／ポリ燐酸塩は０．５〜２０重量％の量で存在する。
【００１５】
望まれる剛性を与えるため、強化用物質は望ましくはガラス繊維強化剤である。前に論じたように、ガラス繊維を含有させるとＣＴＩを有害に減少する可能性がある。それ故、ＣＴＩを高めるために他の成分が望ましく選択される。
ガラス繊維または線状ガラスは本発明の組成物中に強化剤として使用される。究極的に電気的用途に使用される組成物に対しては、比較的にソーダを含まない硼珪酸ガラスからなる繊維状ガラスフィラメントを使用するのが好ましい。これは”Ｅ”ガラスとして知られている。このフィラメントは標準の方法例えば蒸気または空気吹付法、火炎吹付法およぞ機械的引延法によって製造される。プラスチック強化に好適なフィラメントは機械的引延法によって製造される。フィラメントの直径は好ましくは約３〜３０ミクロンの範囲である。
【００１６】
成形組成物の調製に際しては、約１／８″乃至約１／２″長の切断されたストランド形態の線状ガラスを使用するのが便宜である。他方、組成物から成形された物品においては、配合中にかなりの破砕が起こるために更に短い長さに遭遇することになる。ガラスフィラメントは典型的には単繊維であるが、他の繊維形態にはヤーン、ロープあるいはロービングのような繊維束が含まれる。
【００１７】
難燃剤添加剤はポリアミド樹脂の有炎燃焼性を好ましくはＵＬ９４のＶ−０等級に減少するのに少なくとも十分な量で存在すべきである。この量は樹脂の性質および添加剤の効率により変動する。しかし一般には、この添加剤の量は樹脂の重量に基づいて２〜２０重量％となろう。好ましい範囲は約５〜１５％であろう。
【００１８】
ハロゲン化芳香族難燃剤は代表的にはテトラブロモビスフェノールＡポリカーボネートオリゴマー、ポリブロモフェニルエーテル、臭素化ポリスチレン、臭素化ＢＰＡポリエポキシド、臭素化イミド、臭素化ポリカーボネート、ポリ（ハロアリールアクリレート）、ポリ（ハロアリールメタクリレート）、或いはこれらの混合物を含む。ポリ（ハロアリールアクリレート）が好ましく、最も好ましいのはポリ（ペンタブロモベンジルアクリレート）である。ＰＢＢ−ＰＡは以前から知られており多くの合成樹脂に有用な価値ある難燃剤物質である。ＰＢＢ−ＰＡはペンタブロモベンジルアクリレートエステル（ＰＢＢ−ＭＡ）の重合によって調製される。ＰＢＢ−ＰＡ重合体状難燃剤物質は処理中に合成樹脂に導入されて難燃特性を付与する。
【００１９】
その他の適当な難燃剤の例にはポリジブロモスチレンおよびポリトリブロモスチレンのような臭素化ポリスチレン、デカブロモビフェニルエタン、テトラブロモビフェニル、臭素化α，ω−アルキレン−ビス−フタルイミド例えばＮ，Ｎ′−エチレン−ビス−テトラブロモフタルイミド、オリゴマー状臭素化カーボネート特に所望によりフェノキシ基あるいは臭素化フェノキシ基で末端キャップされたテトラブロモビスフェノールＡから誘導されたカーボネート、または臭素化エポキシ樹脂である。更に他の芳香族カーボネート難燃剤がHeppに対する米国特許4,636,544 に開示されている。
【００２０】
難燃剤は典型的には相乗剤特に無機アンチモン化合物と共に使用される。このような化合物は広く入手可能でありまた既知の方法で製造できる。典型的には、無機相乗剤化合物にはＳｂ2Ｏ5、ＳｂＳ3 等が含まれる。特に好ましいのは三酸化アンチモン（Ｓｂ2Ｏ3）である。酸化アンチモンのような相乗剤は典型的には最終組成物中の樹脂の重量％に基づいて約０．５〜１５重量％、より好ましくは１〜６重量％使用される。
【００２１】
又、最終組成物は難燃性熱可塑性樹脂の滴下を減少するために使用されるポリテトラフルオロエチレン（ＰＴＦＥ）タイプの樹脂あるいはコポリマー類を含有することができる。
適当なポリアミド成分にはポリアミド−６、ポリアミド−６，６、ポリアミド−１１、ポリアミド−１２、ポリアミド−４，６、ポリアミド−６，１０、およびポリアミド−６，１２、並びにテレフタル酸および／またはイソフタル酸およびトルメチルヘキサメチレンジアミンから調製されたポリアミド、アジピン酸およびｍ−キシリレンジアミンから調製されたポリアミド、アジピン酸、アゼライン酸および２，２−ビス−（ｐ−アミノシクロヘキシル）プロパンから調製されたポリアミド、およびテレフタル酸および４，４′−ジアミノジシクロヘキシルメタンから調製されたポリアミドが含まれる。上記のポリアミドあるいはそのプレポリマーそれぞれの２種以上の混合物および／またはコポリマーも又本発明の範囲内である。
【００２２】
更に、ポリアミドはアミノ基とカルボキシル酸基との間に少なくとも２個の炭素原子を有するモノアミノモノカルボン酸またはそのラクタムの重合、アミノ基間に少なくとも２つの炭素原子を含有するジアミンとジカルボン酸との実質的に等モル割合での重合、或いは上記に定義したモノアミノモノカルボン酸またはそのラクタムの、実質的に等モル割合のジアミンおよびジカルボン酸を伴った、重合を含めた任意の既知の方法によって製造しうる。ジカルボン酸は例えば塩、エステルあるいは酸クロライドのようなその官能性誘導体の形態で使用することができる。
【００２３】
ポリアミドおよびポリアミド前駆体物質についての詳細な記述はYates に対する米国特許4,755,566 に提供されている。しばしば”ナイロン”とも呼ばれるポリアミドのその他の有用なものがGrant 等に対する米国特許4,732,938、Van der Meer に対する米国特許4,659,760、およびUeno等に対する米国特許4,315,086 に開示されている。使用されるポリアミドはまたしばしば一種以上のポリアミドを一種以上の重合体状または共重合体状エラストマー性の強靱化剤とブレンドすることにより調製される”強靱化ナイロン”と呼ばれるものの一種以上でもよい。こうしたタイプの物質の例は米国特許4,174,358;4,474,927;4,346,194;4,251,644;3,884,882;4,147,740 並びにGallucci等による刊行物である”エポキシ変性ポリエチレンの調製および反応（Preparation and Reactions of Epoxy-Modified Polyethylene）”,APPL. POLY. SCI., V.27, PP425-437(1982)に与えられている。
【００２４】
本発明に好適なポリアミドはポリアミド−６、６，６、１１および１２であり、最も好ましいのはポリアミド−６，６である。
本発明に使用されるポリアミドは好ましくは６０：４０のｍ−クレゾール混合物あるいは類似の溶媒中で２３〜３０℃で測定して約０．４乃至約２．０ｄｌ／ｇの固有粘度を有する。
【００２５】
ポリアミド成分として種々のポリアミド樹脂のブレンドが使用される場合は、両成分を組み合わせた合計１００重量部に基づき、上記に示したような好適なポリアミド約１乃至約９９重量部およびその他のポリアミド約９９乃至約１重量部を含むことができる。
追加の成分には調合組成物の重量に基づいて約５０重量％までの量の他の熱可塑性樹脂を含むことができる。使用できるこのような他の熱可塑性樹脂の適当なものにはポリエステル、アクリルおよびメタクリルポリマーまたはコポリマー、エポキシ樹脂、ポリカーボネート、ポリエーテルイミド、ポリフェニレンオキシドおよびポリフェニレンオキシドとスチレン樹脂とのブレンドのようなフェニレンオキシドに基づく樹脂、ポリアリールエーテル、ポリフェニレンスルフィド、ポリエーテルケトン、脂肪族ポリケトン、ポリスルホンおよび整列構造の芳香族コポリマー特に液晶ポリマーが含まれる。
【００２６】
このような追加の樹脂成分にはポリアミドおよびポリアミドブレンドに対し有用な既知の耐衝撃性改良剤のいずれかの有効量を含むことができる。これらはそれ自体であるいは前述の樹脂と組み合わせて組成物に加えることができる。好ましい耐衝撃性改良剤は一般に無水物またはカルボン酸で変性されたオレフィン系ゴムを含む。
【００２７】
少量典型的には組成物全体の５重量％未満で使用される他の成分には安定剤、潤滑剤、着色剤、可塑剤、核形成剤、酸化防止剤およびＵＶ吸収剤が含まれる。これらの成分は成形樹脂の所望な特性に有害な影響を与えないように選択されるべきである。
必須ではないが、成分を予め配合し、ペレット化し、それから成形すると最良の結果が得られる。予備的な配合は慣用装置で行うことができる。例えば、ポリアミド樹脂、他の成分および随意にはその他の添加剤および／または強化剤を予め乾燥した後に、この組成物の乾燥ブレンドを単軸スクリュー押出機に供給する。他方、二軸スクリュー押出機の供給ポートに樹脂および添加剤を供給しそして下流で強化剤を供給することができる。
【００２８】
ブレンドの一部を予め配合し、次いで調合組成物の残部と共に押し出し、次いで標準の技術により慣用の顆粒、ペレット等の成形コンパウンドに切断できる。
この組成物は従来熱可塑性樹脂組成物に使用されている如何なる装置によっても成形できる。例えば、８０トンのVan Dornタイプのような射出成形機械で、使用される特定の熱可塑性樹脂に応じた慣用温度により良好な結果が得られる。必要なら、ポリアミドの成形特性、添加剤および／または強化用充填剤の量およびポリアミド成分の結晶化速度に応じて、当業者は組成物に適合するように成形サイクルに慣用の調整を加えることができよう。
【００２９】
有炎燃焼性試験は”材料分類のための燃焼試験（Combustion Tests for Classification of Materials）,UL-94”と題するUnderwriter's Laboratory Bulletin 94の手順に則り行った。この手順により、材料は１０個の試料に対して得られた試験結果に基づいてUL-94 V-0、UL-94 V-1またはUL-94 V-2 のいずれかに分類した。UL-94 によるこれらの有炎燃焼性等級のそれぞれに対する基準は簡単に述べれば以下の通りである。
【００３０】
Ｖ−０：着火火炎を取り除いた後の発炎燃焼および／または燻焼時間が５秒を超えてはならずそして試料のいずれも脱脂綿を着火する粒子の滴下を発生してはならない。
Ｖ−１：着火火炎を取り除いた後の発炎燃焼および／または燻焼時間が２５秒を超えてはならずそして試料のいずれも脱脂綿を着火する粒子の滴下を発生してはならない。
【００３１】
Ｖ−２：着火火炎を取り除いた後の発炎燃焼および／または燻焼時間が２５秒を超えてはならないが、試料は脱脂綿を着火する燃焼粒子の滴下を発生する可能性がある。
以下の実験例では本発明の範囲に入るある種組成物の調製を例示する。しかし、これらの実験例は本発明を如何様にも限定するべく解釈されるべきではない。別段の表示がない限り、部は全て重量部である。
【００３２】
実験例
以下の表１に示した調合物を予め配合しそして２．５インチ３０：１Ｌ／ＤのＨＰＭ単軸スクリュー押出機で押し出した。この押出物を水浴に通して冷却してからペレット化にかけた。試験部品は８０トンのVan Dorn成形機で射出成形した。ペレットは射出成形に先立ち強制空気循環オーブン中で２５０°Ｆで３〜４時間乾燥した。
【００３３】
Ａ−Ｅと記した対照実験は低いＣＴＩを示した。これらの対照試験に比べて、ピロ／ポリ燐酸塩および硫酸塩または鉱物質を含有する、３、５及び７と記した本発明の実施例である調合物、並びに１、２、４及び６と記した本発明に関連する参考例である調合物は改善されたＣＴＩを示した。ピロ／ポリ燐酸塩はピロ燐酸金属塩、ポリ燐酸金属塩、酸性ピロ燐酸金属塩または酸性ポリ燐酸金属塩である。
調合物Ａはエチレンコポリマーおよび充填剤を含まず、ポリアミド６，６樹脂と、３０％のガラスと、難燃剤とを含んでいた。その難燃剤系はポリ（ペンタブロモベンジルアクリレート）およびＳｂ2Ｏ3であった。ＣＴＩは２７５ボルトであった。
【００３４】
調合物Ｂは調合物Ａと類似しているが、ガラスは１０％少なく、タルク２５％が添加されていた。タルクはＣＴＩに対して有益な効果を示しており、ＣＴＩは３５０ボルトに改善されていた。
調合物１は調合物Ｂと類似しているが、タルクは４％少なくされ酸性ピロ燐酸ナトリウム（ＳＡＰＰ）で置き換えられていた。タルクとＳＡＰＰの組合せはＣＴＩに対して有益な効果を示しており、ＣＴＩは３７５ボルトに改善されていた。
【００３５】
調合物２は調合物Ｂと類似しているが、タルクは４．５％少なくされエチレンエチルアクリレート（ＥＥＡ）で置き換えられていた。タルクとＥＥＡの組合せはＣＴＩに対して有益な効果を示しており、ＣＴＩは４２５ボルトに改善されていた。
調合物３は調合物１と類似しているが、エチレンエチルアクリレート（ＥＥＡ）４．５％が添加されていた。タルク、ＳＡＰＰおよびＥＥＡの組合せはＣＴＩに対して有益な効果を示しており、ＣＴＩは４７５ボルトに改善されていた。
【００３６】
調合物Ｃはエチレンコポリマーおよび充填剤を含まず、ポリアミド６樹脂と、３０％のガラスと、難燃剤とを含んでいた。その難燃剤系はブロモアクリレートとアンチモン相乗剤の組合せであった。ＣＴＩは３００ボルトであった。
調合物Ｄは調合物Ｃと類似しているが、ガラスは１０％少なく、タルク２５％が添加されていた。タルクはＣＴＩに対して有益な効果を示しており、ＣＴＩは４００ボルトに改善されていた。
【００３７】
調合物４は調合物Ｄと類似しているが、タルクは４％少なくされ酸性ピロ燐酸ナトリウム（ＳＡＰＰ）で置き換えられていた。タルクとＳＡＰＰの組合せはＣＴＩに対して有益な効果を示しており、ＣＴＩは４７５ボルトに改善されていた。
調合物５は調合物４と類似しているが、エチレンエチルアクリレート（ＥＥＡ）４．５％が添加されていた。タルク、ＳＡＰＰおよびＥＥＡの組合せはＣＴＩに対して有益な効果を示しており、ＣＴＩは５００ボルトに改善されていた。
【００３８】
調合物Ｅはエチレンコポリマーおよび充填剤を含まず、ポリアミド６樹脂と、３０％のガラスと、難燃剤とを含んでいた。その難燃剤系はブロモエポキシとアンチモン相乗剤の組合せであった。ＣＴＩは３００ボルトであった。
調合物Ｆは調合物Ｅと類似しているが、ガラスは１０％少なく、タルク２５％が添加されていた。タルクはＣＴＩに対して有益な効果を示しており、ＣＴＩは３７５ボルトに改善されていた。
【００３９】
調合物６は調合物Ｆと類似しているが、タルクは４％少なくされ酸性ピロ燐酸ナトリウム（ＳＡＰＰ）で置き換えられていた。タルクとＳＡＰＰの組合せはＣＴＩに対して有益な効果を示しており、ＣＴＩは４２５ボルトに改善されていた。
調合物７は調合物６と類似しているが、エチレンエチルアクリレート（ＥＥＡ）４．５％が添加されていた。タルク、ＳＡＰＰおよびＥＥＡの組合せはＣＴＩに対して有益な効果を示しており、ＣＴＩは４７５ボルトに改善されていた。
【００４０】
上記の調合された樹脂から成形された物品は電気引出し口、回路遮断器、スイッチ、ヒューズホルダ、ランプソケット、ディストリビュータキャップ、エンクロージャまたは点火コイルのような電気デバイス内にまたは電気デバイスとして使用するのに適している。このような物品は慣用の成形技術によって形成できる。
【００４１】
0004246281.tif 000002
0004246281.tif 000003
0004246281.tif 000004